(57)【要約】【課題】鋼板の製造において平坦化焼鈍後に生じやすい、鋼板の長手方向に沿った皺状の形状不良の発生を抑制して、方向性電磁鋼板の製造における歩留まりを向上すること。【解決手段】スラリー塗布装置２０が、走行する帯状体１に焼鈍分離剤スラリー４を供給するとともに帯状体１の走行方向に直角な方向に沿って揺動するスラリー供給ノズル３と、帯状体１を把持しつつ押圧して、供給された焼鈍分離剤スラリー４を帯状体１の表面に塗布する一対のスクイーズロール２とを有する。スラリー塗布装置２０において、走行する帯状体１に対して、スラリー供給ノズル３を走行方向に直角な方向に沿って正弦波状または矩形波状に揺動させつつ、焼鈍分離剤スラリー４を帯状体１に吐出する。【選択図】図１
2013188743.tif 000002
【特許請求の範囲】
【請求項１】
走行する帯状体にスラリーを供給可能に構成されているとともに、前記帯状体の面に平行で前記帯状体の走行方向に対して直角方向に揺動可能に構成されたスラリー吐出手段と、
前記帯状体を把持しつつ押圧して、供給されたスラリーを前記帯状体の表面に塗布可能に構成された一対の塗布手段と、
を備えることを特徴とするスラリー塗布装置。
【請求項２】
前記スラリー吐出手段が、前記一対の塗布手段に対して前記帯状体の走行方向に沿った上流側に設けられているとともに、前記一対の塗布手段に対して前記帯状体の走行方向に沿った下流側に、前記走行する帯状体にスラリーを供給可能に構成された第２のスラリー吐出手段が設けられていることを特徴とする請求項１に記載のスラリー塗布装置。
【請求項３】
前記第２のスラリー吐出手段が、前記帯状体の面に平行で前記帯状体の走行方向に対して直角方向に揺動可能に構成されていることを特徴とする請求項２に記載のスラリー塗布装置。
【請求項４】
前記スラリー吐出手段が、前記一対の塗布手段に対して前記帯状体の走行方向に沿った下流側に設けられているとともに、前記一対の塗布手段に対して前記帯状体の走行方向に沿った上流側に、前記走行する帯状体にスラリーを供給可能に構成された第３のスラリー吐出手段が設けられていることを特徴とする請求項１に記載のスラリー塗布装置。
【請求項５】
前記揺動における揺動量の時間変化が、矩形波状、正弦波状、または三角形波状であることを特徴とする請求項１〜４のいずれか１項に記載のスラリー塗布装置。
【請求項６】
前記スラリー吐出手段を保持する前記スラリー塗布装置ごと、前記走行する帯状体に対して揺動可能に構成されていることを特徴とする請求項１〜５のいずれか１項に記載のスラリー塗布装置。
【請求項７】
前記スラリー吐出手段の揺動周波数が、前記帯状体を巻き取ってなるコイルのターンピッチをもとに設定されることを特徴とする請求項１〜６のいずれか１項に記載のスラリー塗布装置。
【請求項８】
前記スラリー吐出手段の揺動周波数が、前記ターンピッチの偶数倍をもとに設定されることを特徴とする請求項７に記載のスラリー塗布装置。
【請求項９】
走行する帯状体に対して、前記帯状体の面に平行で前記帯状体の走行方向に対して直角方向に揺動しつつスラリーを供給するスラリー供給ステップと、
前記スラリーが供給された帯状体を把持しつつ押圧して前記スラリーを前記帯状体の表面に塗布するスラリー塗布ステップと、
を含むことを特徴とするスラリー塗布方法。
【請求項１０】
前記スラリー塗布ステップ後に、前記走行する帯状体に対してスラリーを供給する第２のスラリー供給ステップを含むことを特徴とする請求項９に記載のスラリー塗布方法。
【請求項１１】
前記第２のスラリー供給ステップにおいて、前記スラリーを前記帯状体に対して、前記帯状体の面に平行で前記帯状体の走行方向に対して直角方向に揺動しつつ供給することを特徴とする請求項１０に記載のスラリー塗布方法。
【請求項１２】
前記スラリー供給ステップの前に、走行する帯状体に対してスラリーを供給する第３のスラリー供給ステップと、前記第３のスラリー供給ステップにおいてスラリーが供給された帯状体を把持しつつ押圧して前記スラリーを前記帯状体の表面に塗布する第２のスラリー塗布ステップと、をさらに含むことを特徴とする請求項９に記載のスラリー塗布方法。
【請求項１３】
前記揺動における揺動量の時間変化を、矩形波状、正弦波状、または三角形波状とすることを特徴とする請求項９〜１２のいずれか１項に記載のスラリー塗布方法。
【請求項１４】
前記帯状体を巻き取ってなるコイルのターンピッチをもとに、前記揺動における揺動周波数を設定することを特徴とする請求項９〜１３のいずれか１項に記載のスラリー塗布方法。
【請求項１５】
前記ターンピッチの偶数倍をもとに、前記揺動における揺動周波数を設定することを特徴とする請求項１４に記載のスラリー塗布方法。
【発明の詳細な説明】
【技術分野】
【０００１】
本発明は、方向性電磁鋼板を巻き取ったコイルに対して高温焼鈍を行う際の焼き付きを防止するための焼鈍分離剤のスラリーを、方向性電磁鋼板に塗布するスラリー塗布装置およびスラリー塗布方法に関する。
【背景技術】
【０００２】
従来、方向性電磁鋼板は、主にトランス、発電機、およびその他の電気機器の鉄心材料として用いられる。そのため、方向性電磁鋼板は、磁気特性（鉄損）が良好であることに加え、その表面被膜が良好であることが要求されている。
【０００３】
この鋼板の表面被膜は、フォルステライト被膜と称されるセラミック被膜からなる。フォルステライト被膜を形成する際には、まず、冷間圧延により所定の板厚に圧延したものを素材として、この素材に下地となる酸化シリコン（ＳｉＯ2）を主成分とした酸化膜（サブスケール）を形成する。次に、この酸化膜上に酸化マグネシウム（ＭｇＯ）を塗布した後、鋼板をコイル状に巻き取る。その後、仕上げ焼鈍工程において、コイル状の方向性電磁鋼板に対して、１０００℃以上の高温で熱処理を行う。これにより、鋼板の表面においてＳｉＯ2とＭｇＯとが反応してフォルステライト被膜（Ｍｇ2ＳｉＯ4膜）が形成される。なお、鋼板の表面に塗布されたＭｇＯは、仕上げ焼鈍工程においてコイル層間の密着を防止するための密着防止剤にもなり、焼鈍分離剤とも称される。この仕上げ焼鈍後は、鋼板に対してフラットニング焼鈍（平坦化焼鈍）を行うことにより、鋼板の形状を矯正して製品とする。
【０００４】
また、このＭｇＯなどの焼鈍分離剤は、一般に、水に懸濁させてスラリーとされる。そして、脱炭焼鈍工程における連続焼鈍炉の出側において、供給ノズルおよびスクイーズロールが、このスラリーを帯状体の上面および下面の両面に所定の膜厚になるように塗布する。このとき、帯状体の上面側には、スクイーズロールの入側に液溜まりが形成されることも多い。続いて、乾燥炉において焼鈍分離剤を乾燥させた後、帯状体を巻き取ってコイルとする。
【０００５】
従来、これらの供給ノズルおよびスクイーズロールは、特許文献１に記載のように、供給ノズルによって帯状体にスラリーを供給した後、粗塗布ロールおよび塗布ロールなどのスクイーズロールによってスラリーの膜厚を調整可能に配置される。なお、膜厚の要求精度や設置スペースの制約によって、粗塗布ロールと塗布ロールとの一方のみが設置されている場合や、粗塗布ロールと塗布ロールとの間にさらにノズルを設け、このノズルがスラリーを供給するように構成されている場合もある。
【０００６】
また、特許文献２に記載のように、帯状体がすべての塗布ロールを通過した後に、供給ノズルによって帯状体にスラリーを供給する場合もある。この場合、スラリーを供給するノズルは、帯状体の走行方向に対して直角方向となる幅方向に、数１００ｍｍの間隔で複数個設置される。
【先行技術文献】
【特許文献】
【０００７】
【特許文献１】特開２００４−５７９７１号公報
【特許文献２】特開昭６２−６７１１８号公報
【発明の概要】
【発明が解決しようとする課題】
【０００８】
ところで、上述した鋼板の製造工程における平坦化焼鈍後に、鋼板である帯状体に、その長手方向に平行な皺状の形状不良が発生することがあった。帯状体のうちで、このような形状不良が発生した部分は製品にならないため、切り捨てる必要がある。そのため、形状不良の発生は、鋼板の製造において歩留まりの低下を招いてしまう。ところが、この皺状の形状不良が発生するメカニズムの詳細は明らかではなく、この皺状の形状不良の発生を抑制する技術の開発が求められていた。
【０００９】
本発明は、上記に鑑みてなされたものであって、その目的は、鋼板の製造において平坦化焼鈍後に生じやすい、鋼板の長手方向に沿った皺状の形状不良の発生を抑制することができ、鋼板の製造における歩留まりを向上することができるスラリー塗布装置およびスラリー塗布方法を提供することにある。
【課題を解決するための手段】
【００１０】
上述した課題を解決し、上記目的を達成するために、本発明に係るスラリー塗布装置は、走行する帯状体にスラリーを供給可能に構成されているとともに、帯状体の面に平行で帯状体の走行方向に対して直角方向に揺動可能に構成されたスラリー吐出手段と、帯状体を把持しつつ押圧して、供給されたスラリーを帯状体の表面に塗布可能に構成された一対の塗布手段と、を備えることを特徴とする。
【００１１】
本発明に係るスラリー塗布装置は、上記の発明において、スラリー吐出手段が、一対の塗布手段に対して帯状体の走行方向に沿った上流側に設けられているとともに、一対の塗布手段に対して帯状体の走行方向に沿った下流側に、走行する帯状体にスラリーを供給可能に構成された第２のスラリー吐出手段が設けられていることを特徴とする。この構成において、第２のスラリー吐出手段が、帯状体の面に平行で帯状体の走行方向に対して直角方向に揺動可能に構成されていることを特徴とする。
【００１２】
本発明に係るスラリー塗布装置は、上記の発明において、スラリー吐出手段が、一対の塗布手段に対して帯状体の走行方向に沿った下流側に設けられているとともに、一対の塗布手段に対して帯状体の走行方向に沿った上流側に、走行する帯状体にスラリーを供給可能に構成された第３のスラリー吐出手段が設けられていることを特徴とする。
【００１３】
本発明に係るスラリー塗布装置は、上記の発明において、揺動における揺動量の時間変化が、矩形波状、正弦波状、または三角形波状であることを特徴とする。
【００１４】
本発明に係るスラリー塗布装置は、上記の発明において、スラリー吐出手段を保持するスラリー塗布装置ごと、走行する帯状体に対して揺動可能に構成されていることを特徴とする。
【００１５】
本発明に係るスラリー塗布装置は、上記の発明において、スラリー吐出手段の揺動周波数が、帯状体を巻き取ってなるコイルのターンピッチをもとに設定されることを特徴とする。
【００１６】
本発明に係るスラリー塗布装置は、上記の発明において、前記スラリー吐出手段の揺動周波数が、前記ターンピッチの偶数倍をもとに設定されることを特徴とする。
【００１７】
本発明に係るスラリー塗布方法は、走行する帯状体に対して、帯状体の面に平行で帯状体の走行方向に対して直角方向に揺動しつつスラリーを供給するスラリー供給ステップと、スラリーが供給された帯状体を把持しつつ押圧してスラリーを帯状体の表面に塗布するスラリー塗布ステップと、を含むことを特徴とする。
【００１８】
本発明に係るスラリー塗布方法は、上記の発明において、スラリー塗布ステップ後に、走行する帯状体に対してスラリーを供給する第２のスラリー供給ステップを含むことを特徴とする。
【００１９】
本発明に係るスラリー塗布方法は、上記の発明において、第２のスラリー供給ステップにおいて、スラリーを帯状体に対して、帯状体の面に平行で帯状体の走行方向に対して直角方向に揺動させつつ供給することを特徴とする。
【００２０】
本発明に係るスラリー塗布方法は、上記の発明において、スラリー供給ステップの前に、走行する帯状体に対してスラリーを供給する第３のスラリー供給ステップと、第３のスラリー供給ステップにおいてスラリーが供給された帯状体を把持しつつ押圧してスラリーを帯状体の表面に塗布する第２のスラリー塗布ステップと、をさらに含むことを特徴とする。
【００２１】
本発明に係るスラリー塗布方法は、上記の発明において、揺動における揺動量の時間変化を、矩形波状、正弦波状、または三角形波状とすることを特徴とする。
【００２２】
本発明に係るスラリー塗布方法は、上記の発明において、帯状体を巻き取ってなるコイルのターンピッチをもとに、揺動における揺動周波数を設定することを特徴とする。
【００２３】
本発明に係るスラリー塗布方法は、上記の発明において、前記ターンピッチの偶数倍をもとに、前記揺動における揺動周波数を設定することを特徴とする。
【発明の効果】
【００２４】
本発明に係るスラリー塗布装置およびスラリー塗布方法によれば、鋼板の製造において平坦化焼鈍後に生じやすい、鋼板の長手方向に沿った皺状の形状不良の発生を抑制することができ、鋼板の製造における歩留まりを向上することが可能となる。
【図面の簡単な説明】
【００２５】
【図１】図１は、本発明の一実施形態によるスラリー塗布装置を示す略線図である。
【図２】図２は、従来のスラリー塗布装置と、帯状体表面の焼鈍分離剤スラリーの膜厚分布を示す概念図である。
【図３Ａ】図３Ａは、従来の焼鈍分離剤スラリーが塗布された帯状体のコイルの断面斜視図である。
【図３Ｂ】図３Ｂは、図３Ａにおける破線囲み部の部分拡大断面図である。
【図４Ａ】図４Ａは、本発明の一実施形態によるスラリー塗布装置のスラリー供給ノズルの揺動制御の一例を示すグラフである。
【図４Ｂ】図４Ｂは、本発明の一実施形態によるスラリー塗布装置のスラリー供給ノズルの揺動制御の一例を示すグラフである。
【図４Ｃ】図４Ｃは、本発明の一実施形態によるスラリー塗布装置のスラリー供給ノズルの揺動制御の一例を示すグラフである。
【図５】図５は、本発明の一実施形態によるスラリー塗布装置と、スラリー供給ノズルを正弦波状に制御した場合の帯状体表面の焼鈍分離剤スラリーの膜厚分布を示す概念図である。
【図６Ａ】図６Ａは、本発明の一実施形態によるスラリー塗布装置と、スラリー供給ノズルを矩形波状に制御した場合の帯状体表面の焼鈍分離剤スラリーの膜厚分布を示す概念図である。
【図６Ｂ】図６Ｂは、本発明の一実施形態による焼鈍分離剤スラリーが塗布された帯状体をコイルにした状態における部分拡大断面図である。
【図７Ａ】図７Ａは、本発明の一実施形態によるスラリー塗布装置の第１の変形例を示す構成図である。
【図７Ｂ】図７Ｂは、本発明の一実施形態によるスラリー塗布装置の第２の変形例を示す構成図である。
【図７Ｃ】図７Ｃは、本発明の一実施形態によるスラリー塗布装置の第３の変形例を示す構成図である。
【発明を実施するための形態】
【００２６】
以下、本発明の一実施形態について図面を参照しつつ説明する。なお、以下の実施形態の全図においては、同一または対応する部分には同一の符号を付す。また、本発明は以下に説明する実施形態によって限定されるものではない。
【００２７】
最初に、本発明の内容の理解を容易とするために、スラリー塗布装置およびスラリー塗布方法に対して本発明者らが行った鋭意検討について説明する。まず、この一実施形態によるスラリー塗布装置について説明する。図１は、焼鈍分離剤スラリーを塗布するスラリー塗布装置を示す構成図である。
【００２８】
図１に示すように、この一実施形態によるスラリー塗布装置２０は、スクイーズロール２とスラリー供給ノズル３とを有する。スラリー供給ノズル３は、方向性電磁鋼板である帯状体１に対して焼鈍分離剤スラリー４を塗布する複数の吐出口を有するスラリー吐出手段である。スクイーズロール２は、帯状体１上に塗布した焼鈍分離剤スラリー４を所定の厚さまで絞る一対の塗布手段である。なお、詳細は後述するが、この一実施形態におけるスラリー供給ノズル３は、帯状体１に対して、面に平行で送り出す方向（走行方向）に直角な方向、すなわち帯状体１の幅方向に沿って揺動可能に構成されている。
【００２９】
このスラリー塗布装置を用いた焼鈍分離剤スラリー４の塗布においては、スラリー供給ノズル３が帯状体１に対して焼鈍分離剤スラリー４を塗布した後、スクイーズロール２が帯状体１の表面に塗布された焼鈍分離剤スラリー４を所定の膜厚まで絞る。その後、帯状体１は、仕上げ焼鈍工程（２次再結晶焼鈍工程）、コーティング工程、およびフラットニング焼鈍工程などの種々の工程を経て、最終的に電磁鋼板の製品となる。
【００３０】
ここで、本発明者らは、従来のスラリー塗布装置を用いた場合において、フラットニング焼鈍後の帯状体１の表面に形成される皺状の形状不良について検討を行った。その結果、形状不良に関して、帯状体１の幅方向に沿った発生位置とスラリー供給ノズル３の幅方向に沿った設置位置との間に、一定の相関が認められることを知見した。そして、本発明者らは、焼鈍分離剤スラリー４の膜厚が帯状体１の幅方向に沿って不均一な分布を生じていることに着目し、この膜厚分布が形状不良に影響していることを想起するに至った。
【００３１】
図２は、この従来のスラリー塗布装置の構成と、帯状体１上の焼鈍分離剤スラリー４を所定の膜厚に絞った後における、焼鈍分離剤スラリー４の帯状体１の幅方向に沿った膜厚分布とを示す。
【００３２】
図２に示すように、スラリー供給ノズル３が帯状体１の表面に焼鈍分離剤スラリー４を供給すると、焼鈍分離剤スラリー４の膜厚は、スラリー供給ノズル３のそれぞれの吐出口に近い位置では大きくなり、遠い位置では小さくなると考えられる。そこで、従来のスラリー塗布装置１００においては、焼鈍分離剤スラリー４における帯状体１の幅方向に沿った膜厚分布および長手方向に沿った膜厚分布を制御していた。これにより、帯状体１の表面における焼鈍分離剤スラリー４の膜厚の厚薄差は、所定範囲内に収まるが、このように焼鈍分離剤スラリー４の膜厚の厚薄差を所定範囲内に収めても、上述した形状不良の発生は回避できなかった。
【００３３】
本発明者らの知見によれば、スラリー供給ノズル３の吐出口の設置位置に起因した焼鈍分離剤スラリー４のわずかな膜厚分布が、帯状体１の表面に生じることは不可避である。すなわち、膜厚が比較的大きい山部と膜厚が比較的小さい谷部とからなる焼鈍分離剤スラリー４の塗布むらは、スラリー供給ノズル３の吐出口の位置に起因するため、不可避な現象であると考えられる。
【００３４】
そこで、本発明者らはさらに鋭意検討を重ね、焼鈍分離剤スラリー４の塗布むらが、形状不良の発生に与える影響についてさらに検討を行った。
【００３５】
そして、本発明者らは、焼鈍分離剤スラリー４を塗布した帯状体１を巻き取ってコイルにすると、焼鈍分離剤スラリー４の山部および谷部が、帯状体１の幅方向において常に同じ位置に存在する点に着目した。ここで、図３Ａは、焼鈍分離剤スラリー４を塗布した帯状体１を巻き取ってコイル１０とした状態の帯状体１の幅方向に沿った断面図であり、図３Ｂは、図３Ａ中の点線囲み部の断面拡大図である。
【００３６】
すなわち、図３Ａに示すように、帯状体１をコイル状に巻き取って中空円柱状のコイル１０にすると、図３Ｂに示すように、帯状体１の表面における焼鈍分離剤スラリー４の山部が、コイル１０において帯状体１の長手方向に沿った断面における円の半径方向に順次積層し、いわゆるビルドアップが生じて焼鈍分離剤スラリー４が突出する（図３Ｂ中、点線囲み内）。そして、この帯状体１の表面の焼鈍分離剤スラリー４の山部のビルドアップが、仕上げ焼鈍中に帯状体１の形状不良の発生原因になると考えられる。なお、焼鈍分離剤スラリー４を帯状体１の表面に供給した後に視認される塗布むらによるスジ模様の位置と、帯状体１の表面に形成される形状不良の位置とは必ずしも一致しない。
【００３７】
以上のことから、本発明者らは、不可避である帯状体１の幅方向に沿った焼鈍分離剤スラリー４の不均一な膜厚分布の発生を完全に抑制するよりも、不均一な膜厚分布の発生を前提として、その膜厚分布を可能な限りなだらかにしたり、帯状体１をコイルにした際のビルドアップを抑制したりすることができれば、形状不良の発生を抑制できることを想起した。
【００３８】
従って、本発明の一実施形態に係るスラリー塗布装置２０は、図１に示すように、複数の吐出口を有するスラリー供給ノズル３を、帯状体１の表面に平行で走行方向に対して直角な方向、すなわち帯状体１の幅方向に沿って揺動させる構成を採用している。
【００３９】
図４Ａ、図４Ｂ、および図４Ｃはいずれも、このスラリー供給ノズル３を揺動させる際の揺動量を時間変化させる制御方法の例を示すグラフである。図５は、スラリー塗布装置の構成図と、図４Ａに示すグラフに基づいてスラリー供給ノズル３を制御した場合の帯状体１の表面の焼鈍分離剤スラリー４の膜厚分布を示すグラフである。
【００４０】
スラリー供給ノズル３は帯状体１の幅方向に沿って、図４Ａに示すように正弦波状に揺動したり、図４Ｂに示すように三角形波状に揺動したりする。これにより、図５における焼鈍分離剤スラリー４の膜厚分布のグラフに示すように、帯状体１の幅方向に沿った焼鈍分離剤スラリー４の膜厚分布は、図２に示すようにスラリー供給ノズル３を揺動させることなく固定した状態で焼鈍分離剤スラリー４を吐出した場合に比してなだらかになる。ここで、図５に示すスラリー供給ノズル３の揺動幅としては、スラリー供給ノズル３における複数の吐出口において隣り合う吐出口の間隔に対して、１／２程度にすることが望ましい。これにより、スラリー供給ノズル３の複数の吐出口の間において、焼鈍分離剤スラリー４の供給が帯状体１の幅方向に対して平均化する。
【００４１】
また、図４Ａおよび図４Ｂに示すピッチＴは、１〜１５０秒、好適には、２〜１２０秒とするのが望ましい。これにより、図２に示す焼鈍分離剤スラリー４の膜厚分布の不均一性に比して、図５に示すように、焼鈍分離剤スラリー４が帯状体１の表面に緩やかに塗布されて谷部と山部とが緩やかに形成されることから、膜厚分布が緩和されてなだらかになり、帯状体１の表面における形状不良の発生を防止することができる。なお、スラリー供給ノズル３を三角形波状に制御する場合において、実際には、揺動機構の制約によって、図４Ｂに示すように、三角形波状の折り返し端部が滑らかな略三角形波状の波形になったり、この端部において有限時間停止することで台形波状になったりする場合もあるが、これらの揺動に関しても三角形波状の揺動に含まれる。
【００４２】
また、図６Ａは、スラリー塗布装置の構成図と、図４Ｃに示すグラフに基づいてスラリー供給ノズル３の揺動量を制御した場合における、帯状体１の表面の焼鈍分離剤スラリー４の２層分の膜厚分布とを示すグラフである。なお、図６Ｂは、図６Ａに示すように帯状体１の表面に焼鈍分離剤スラリー４を塗布した後、コイル状に巻き取って図３Ａに示すコイル１０とした場合における、図３Ｂに対応するコイル１０の積層構造を示す部分拡大断面図である。
【００４３】
図４Ｃに示すように、スラリー供給ノズル３が帯状体１の幅方向に沿って矩形波状に揺動すると、図６Ａの膜厚分布のグラフに示すように、帯状体１をコイル１０とした際に、積層した帯状体１の２段の層の間で、焼鈍分離剤スラリー４の山部と谷部とが重なる。ここで、スラリー供給ノズル３の揺動幅は、複数の吐出口において隣り合う吐出口の間隔に対して、１／２程度にすることが望ましい。
【００４４】
また、図４Ｃに示すピッチＴは、１〜１５０秒、好適には、２〜１２０秒とするのが望ましい。これは、揺動量の時間変化を矩形波状に制御する場合のピッチＴが１秒より短すぎると、図２に示すような焼鈍分離剤スラリー４の膜厚分布の不均一性が残存してしまい、１５０秒より長すぎると帯状体１をコイル１０とした際の一巻きごとのずれ量が小さくなって、焼鈍分離剤スラリー４の山部と谷部とが２層間で重ならなくなり、図３Ｂに示すようなビルドアップが生じてしまうためである。なお、スラリー供給ノズル３を矩形波状に制御する場合であっても、スラリー供給ノズル３の移動速度が有限であることから、板幅方向に沿って瞬時にノズルを移動させることは困難であるので、実際の揺動はほぼ台形波状になるが、この揺動に関しても矩形波状の揺動に含まれる。
【００４５】
これにより、図６Ｂに示すように、焼鈍分離剤スラリー４の膜厚分布における山部と谷部とが、コイル１０における帯状体１の長手方向に沿った断面の円の径方向に沿って順次積層されるので、上述したビルドアップを防止することができる。したがって、帯状体１における形状不良の発生を抑制することができる。
【００４６】
なお、スラリー供給ノズル３の揺動に関しては、スラリー供給ノズル３のみを揺動させることが簡便であるが、必ずしもこれに限定されない。具体的には、スラリー供給ノズル３を保持するスラリー塗布装置２０の全体を、走行する帯状体１に対して揺動させることによってスラリー供給ノズル３を帯状体１に対して揺動させても、スラリー塗布装置２０が備える塗布ロールなどの付帯設備を併せて揺動させてもよい。
【００４７】
（変形例）
次に、上述した一実施形態による装置構成を適用可能な、分離剤塗布工程におけるスラリー塗布装置の構成について説明する。図７Ａ、図７Ｂ、および図７Ｃはそれぞれ、第１の変形例、第２の変形例、および第３の変形例を示すスラリー塗布装置の構成図である。
【００４８】
（第１の変形例）
図７Ａに示すように、第１の変形例によるスラリー塗布装置２１は、粗塗布ロール２ａ、一対のバックアップロール２ｂ、一対の塗布ロール２ｃ、および一対の粗塗布ロール前ノズル３ａを有する。一対の粗塗布ロール前ノズル３ａは、焼鈍分離剤スラリー４を帯状体１の両表面に吐出する一対のスラリー吐出手段である。一対の粗塗布ロール２ａは、粗塗布ロール前ノズル３ａが供給する焼鈍分離剤スラリー４を帯状体１の両表面に粗塗りする一対の塗布手段である。一対の塗布ロール２ｃは、帯状体１の両面側に設けられた一対のバックアップロール２ｂによって支持されて、粗塗りされた焼鈍分離剤スラリー４を絞る塗布手段である。そして、この第１の変形例によるスラリー塗布装置２１においては、粗塗布ロール前ノズル３ａが、帯状体１の幅方向（図７Ａ中、紙面垂直方向）に沿って揺動可能に構成されている。
【００４９】
（第２の変形例）
第２の変形例においては、図７Ｂに示すように、スラリー塗布装置２２は、第１の変形例によるスラリー塗布装置２１において、スラリー吐出手段もしくは第２または第３のスラリー吐出手段としての粗塗布ロール前ノズル３ａの下流で、かつ一対の塗布ロール２ｃに対して帯状体１の走行方向の上流側で帯状体１の一方の面側に、スラリー吐出手段もしくは第３または第２のスラリー吐出手段としての塗布ロール前ノズル３ｂが設けられている。そして、このスラリー塗布装置２２において、粗塗布ロール前ノズル３ａおよび塗布ロール前ノズル３ｂは、帯状体１の幅方向（図７Ｂ中、紙面垂直方向）に沿って揺動可能に構成されている。
【００５０】
（第３の変形例）
第３の変形例においては、図７Ｃに示すように、スラリー塗布装置２３は、第１の変形例によるスラリー塗布装置２１において、さらに、一対の塗布ロール２ｃの帯状体１の走行方向の下流側に、第２のスラリー吐出手段としての塗布ロール後ノズル３ｃが設けられている。そして、この第３の変形例によるスラリー塗布装置２３においては、粗塗布ロール前ノズル３ａおよび塗布ロール後ノズル３ｃが、帯状体１の幅方向（図７Ｃ中、紙面垂直方向）に沿って揺動可能に構成されている。
【００５１】
次に、上述した本発明の一実施形態の第２の変形例に基づいた実施例と、従来技術に基づいた比較例とについて説明する。なお、本発明はこれらの実施例に限定されるものではない。
【００５２】
（実施例１〜３０および比較例１）
実施例１〜３０および比較例１においては、まず、帯状体１として、最終板厚を０．３ｍｍとしたケイ素（Ｓｉ）を３．４重量％含有する方向性電磁鋼板の冷延板を用いる。そして、この帯状体１に対して脱炭焼鈍を行った後、第２の変形例によるスラリー塗布装置２２を用いて帯状体１に焼鈍分離剤スラリー４を塗布した。具体的には、粗塗布ロール前ノズル３ａおよび塗布ロール前ノズル３ｂによって、片面あたりの焼鈍分離剤スラリー４の塗布量をそれぞれ７．０ｇ／ｍ2の目付量として、帯状体１の両面に酸化マグネシウム（ＭｇＯ）を塗布する。続いて、帯状体１を巻き取ってコイル１０とした後、このコイル１０に対して１２００℃の温度条件で仕上げ焼鈍を行う。仕上げ焼鈍後、フラットニング焼鈍炉において、温度を８５０℃とした条件下において帯状体１の形状矯正を行う。そして、形状矯正がされた帯状体１に対して、長手方向に沿った形状不良の有無を目視によって検査した。
【００５３】
これらの実施例１〜３０において、焼鈍分離剤スラリー４を帯状体１の表面に塗布する際の、粗塗布ロール前ノズル３ａおよび塗布ロール前ノズル３ｂの少なくとも一方の揺動は、次のように行う。
【００５４】
実施例１〜５においては、粗塗布ロール前ノズル３ａのみを、図４Ａに示すピッチＴをそれぞれ、１秒、２秒、６０秒、１２０秒、および１５０秒として、揺動量の時間変化を正弦波状に制御し揺動させる。実施例６〜１０においては、塗布ロール前ノズル３ｂのみを、図４Ａに示すピッチＴをそれぞれ、１秒、２秒、６０秒、１２０秒、および１５０秒として、揺動量の時間変化を正弦波状に制御し揺動させる。実施例１１〜１５においては、粗塗布ロール前ノズル３ａのみを、図４Ｃに示すピッチＴをそれぞれ、１秒、２秒、６０秒、１２０秒、および１５０秒として揺動量の時間変化を矩形波状に制御し揺動させる。実施例１６〜２０においては、塗布ロール前ノズル３ｂのみを、図４Ｃに示すピッチＴをそれぞれ、１秒、２秒、６０秒、１２０秒、および１５０秒として揺動量の時間変化を矩形波状に制御し揺動させる。実施例２１〜２５においては、粗塗布ロール前ノズル３ａおよび塗布ロール前ノズル３ｂをともに、図４Ａに示すピッチＴをそれぞれ、１秒、２秒、６０秒、１２０秒、および１５０秒として揺動量の時間変化を正弦波状に制御し揺動させる。実施例２６〜３０においては、粗塗布ロール前ノズル３ａおよび塗布ロール前ノズル３ｂをともに、図４Ｃに示すピッチＴをそれぞれ、１秒、２秒、６０秒、１２０秒、および１５０秒として揺動量の時間変化を矩形波状に制御し揺動させる。また、比較例１においては、従来と同様に、粗塗布ロール前ノズル３ａおよび塗布ロール前ノズル３ｂを揺動させることなく、焼鈍分離剤スラリー４を帯状体１の表面に塗布する。表１は、以上の実施例１〜３０および比較例１の結果を示す表である。
【００５５】
【表１】
2013188743.tif 000003
【００５６】
表１から、実施例１〜３０においては、帯状体１である方向性電磁鋼板の形状不良の発生が全く無いか、従来に比して軽減されていることがわかる。これに対し、比較例１においては、形状不良が発生していることがわかる。これらの実施例１〜３０と比較例１との比較から、実施例１〜３０のように、粗塗布ロール前ノズル３ａおよび塗布ロール前ノズル３ｂの少なくとも一方を、帯状体１の幅方向に沿って揺動させることによって、方向性電磁鋼板における形状不良の発生を抑制できることがわかる。
【００５７】
また、表１において、形状不良が軽減されている実施例と形状不良がない実施例とを比較すると、粗塗布ロール前ノズル３ａおよび塗布ロール前ノズル３ｂの少なくとも一方を、ピッチＴを２〜１２０秒として揺動させつつ焼鈍分離剤スラリー４を塗布することによって、方向性電磁鋼板において形状不良が発生しなくなることがわかる。したがって、スラリー供給ノズル３の揺動におけるピッチＴは、２〜１２０秒とするのが好ましいことがわかる。
【００５８】
（実施例３１〜３６および比較例２）
実施例３１〜３６および比較例２においては、まず、帯状体１として、ケイ素（Ｓｉ）を３．４重量％含有する最終板厚０．２３ｍｍの方向性電磁鋼板の冷延板を用いる。そして、この帯状体１に対して脱炭焼鈍を行った後、第２の変形例によるスラリー塗布装置２２を用いて帯状体１に焼鈍分離剤スラリー４を塗布した。具体的には、粗塗布ロール前ノズル３ａおよび塗布ロール前ノズル３ｂによって、片面あたりの焼鈍分離剤スラリー４の塗布量をそれぞれ７．０ｇ／ｍ2の目付量として、帯状体１の両面に酸化マグネシウム（ＭｇＯ）を塗布する。続いて、帯状体１を巻き取ってコイル１０とした後、このコイル１０に対して１２００℃の温度条件で仕上げ焼鈍を行う。仕上げ焼鈍後、フラットニング焼鈍炉において、温度を８５０℃とした条件下において帯状体１の形状矯正を行う。そして、形状矯正がされた帯状体１に対して、長手方向に沿った形状不良の有無を目視によって検査した。
【００５９】
これらの実施例３１〜３６において、焼鈍分離剤スラリー４を帯状体１の表面に塗布する際に、粗塗布ロール前ノズル３ａは、以下のような技術思想に基づいて揺動させた。
【００６０】
本発明における焼鈍分離剤スラリー４の塗布ノズルを鋼板幅方向へ揺動させることによる効果は、塗布ノズルの配置に起因する焼鈍分離剤スラリー４の塗布量の微小な変動を鋼板幅方向に分散させることにより、鋼板上における焼鈍分離剤スラリー４の塗布量の均一化を促進することである。さらに、この鋼板は、焼鈍分離剤スラリー４を塗布後に巻き取られてコイルとなるため、このコイルの径方向に隣り合うもしくは隣接する焼鈍分離剤スラリー４の鋼板上における塗布量の組み合わせを一定にすることが一層望ましいと考えられる。
【００６１】
このような考え方に基づけば、鋼板のコイルのターンピッチを考慮したうえで、焼鈍分離剤スラリー４の塗布ノズルの揺動周期を変動させることが望ましいと想起される。本実施例では、上記塗布ノズルを、１ターンピッチ毎に１周期、揺動させるのではなく、２ターンピッチ毎に１周期、揺動させる。これにより、コイル状態の鋼板の層間における焼鈍分離剤スラリー４の塗布量の合計が鋼板幅方向について一層均質化できる可能性があることを、本発明者等は見出した。
【００６２】
そこで、実施例３１〜３６おいては、帯状体１のラインスピードＶとコイル１０のターンピッチＬの２倍との比（Ｖ／２Ｌ）をターンピッチ周波数（単位は［Ｈｚ］）として定義し、ターンピッチ周波数が０．６６５ＨｚとなるようにラインスピードＶおよびコイル１０のコイル径を設定した。このとき、粗塗布ロール前ノズル３ａの揺動周波数を０．０１０Ｈｚ〜１．０００Ｈｚの範囲内で変更して、帯状体１の表面に焼鈍分離剤スラリー４を塗布した。また、粗塗布ロール前ノズル３ａの揺動量の時間変化は、正弦波状に制御した。一方、比較例２においては、従来と同様に、粗塗布ロール前ノズル３ａを揺動させることなく、焼鈍分離剤スラリー４を帯状体１の表面に塗布した。以上の実施例３１〜３６および比較例２の各々における帯状体１の形状不良の検査結果を表２に示す。
【００６３】
【表２】
2013188743.tif 000004
【００６４】
表２から、実施例３１〜３６において、帯状体１（方向性電磁鋼板）の形状不良の発生が全く無い、あるいは、従来に比して軽減されていることがわかる。さらに、実施例３１〜３３において、粗塗布ロール前ノズル３ａの揺動周波数が、ターンピッチ周波数に近づく条件、すなわち、０．６６５Ｈｚと同値またはその近傍である場合、帯状体１の形状不良が発生しなくなることがわかる。これに対し、比較例２においては、帯状体１の形状不良が発生していることがわかる。
【００６５】
なお、実施例３１〜３６において、粗塗布ロール前ノズル３ａの揺動量の時間変化は、正弦波状に制御していたが、この揺動量の時間変化を矩形波状または三角形波状に制御した場合であっても、帯状体１の形状不良の検査結果に違いは見られなかった。
【００６６】
また、実施例３１〜３６では、ターンピッチ周波数が０．６６５Ｈｚである場合の結果を示したが、ターンピッチ周波数が０．６６５Ｈｚ以外の値であっても、粗塗布ロール前ノズル３ａの揺動周波数をターンピッチ周波数に近づけることにより、ターンピッチ周波数が０．６６５Ｈｚである場合と同様の結果が得られた。
【００６７】
さらに、実施例３１〜３６では、上述したようにターンピッチの２倍をもとにターンピッチ周波数を設定し、このターンピッチ周波数に基づいて粗塗布ロール前ノズル３ａの揺動を制御した。これにより、表２に示すような良好な結果を得たが、このような考え方を敷衍した塗布条件、すなわち、ターンピッチの偶数倍をもとにターンピッチ周波数を設定し、このように設定したターンピッチ周波数に合わせて粗塗布ロール前ノズル３ａを揺動させた場合も同様に効果があった。
【００６８】
以上説明した本発明の一実施形態によれば、スラリー供給ノズル３を用いて焼鈍分離剤スラリー４を帯状体１の表面に塗布する際に、スラリー供給ノズル３を帯状体１の幅方向に沿って揺動させていることにより、この幅方向に沿った焼鈍分離剤スラリー４の膜厚分布の不均一性をなだらかにしたり、帯状体１を巻き取ってコイル１０とした場合においても、ビルトアップを防止したりすることができるので、帯状体１における形状不良の発生を抑制することが可能となる。
【００６９】
以上、本発明の一実施形態について具体的に説明したが、本発明は、上述の一実施形態に限定されるものではなく、この発明の技術的思想に基づく各種の変形が可能である。例えば、上述の一実施形態において挙げた数値はあくまでも例に過ぎず、必要に応じてこれと異なる数値を用いてもよい。
【００７０】
上述の一実施形態においては、スラリー供給ノズル３を正弦波状や矩形波状に制御する場合のピッチＴを２〜１２０秒としたり、コイル１０のターンピッチに合わせて塗布ノズルの揺動周波数を所定の値（例えば０．６６５Ｈｚ等）としているが、帯状体１のラインスピードやコイル１０の巻き取り後の位置に対応して周期や周波数を可変としてもよい。
【符号の説明】
【００７１】
１  帯状体
２  スクイーズロール
２ａ  粗塗布ロール
２ｂ  バックアップロール
２ｃ  塗布ロール
３  スラリー供給ノズル
３ａ  粗塗布ロール前ノズル
３ｂ  塗布ロール前ノズル
３ｃ  塗布ロール後ノズル
４  焼鈍分離剤スラリー
１０  コイル
２０，２１，２２，２３，１００  スラリー塗布装置
【図１】
2013188743.tif 000005
【図２】
2013188743.tif 000006
【図３Ａ】
2013188743.tif 000007
【図３Ｂ】
2013188743.tif 000008
【図４Ａ】
2013188743.tif 000009
【図４Ｂ】
2013188743.tif 000010
【図４Ｃ】
2013188743.tif 000011
【図５】
2013188743.tif 000012
【図６Ａ】
2013188743.tif 000013
【図６Ｂ】
2013188743.tif 000014
【図７Ａ】
2013188743.tif 000015
【図７Ｂ】
2013188743.tif 000016
【図７Ｃ】
2013188743.tif 000017